(57)【特許請求の範囲】
【請求項１】
複数の多価アルコール同士が架橋されてなる主骨格と、
上記多価アルコールの少なくとも一部に架橋された（ａ）ポリグリコール酸または（ｂ）ポリグリコール酸の末端のカルボキシル基に他の基が付加したポリグリコール酸誘導体である、側鎖と、
を有し、
上記多価アルコール同士は、ヒドロキシ基との反応性がある官能基を２つ以上有する多価官能性化合物である多価カルボン酸無水物またはジイソシアネート化合物によって架橋されている高分子材料。
【請求項２】
上記多価アルコールは、エリトリトール、ペンタエリトリトール、およびペンタエリトリトールエトキシレートからなる群より選択される、請求項１に記載の高分子材料。
【請求項３】
上記多価アルコールと上記ポリグリコール酸または上記ポリグリコール酸誘導体との間は、ヒドロキシ基との反応性がある官能基を２つ以上有する多価官能性化合物によって架橋されている、請求項１または２に記載の高分子材料。
【請求項４】
上記多価官能性化合物は、ピロメリット酸二無水物、１，２，３，４−シクロペンタンテトラカルボン酸二無水物、またはジイソシアン酸イソホロンである、請求項３に記載の高分子材料。
【請求項５】
上記ポリグリコール酸または上記ポリグリコール酸誘導体は、数平均分子量が１，０００〜１０，０００である、請求項１〜４の何れか１項に記載の高分子材料。
【請求項６】
上記ポリグリコール酸誘導体は、ポリグリコール酸メチルである、請求項１〜５の何れか１項に記載の高分子材料。
【発明の詳細な説明】
【技術分野】
【０００１】
本発明は、ポリグリコール酸またはポリグリコール酸誘導体を成分として含む徐放性の高分子材料に関する。
【背景技術】
【０００２】
ポリグリコール酸は、グリコール酸（ＨＯ−ＣＨ2−ＣＯＯＨ）の重合体であり、生分解性を有している。ポリグリコール酸は、他の生分解性樹脂と比較して分解速度が速いという特徴を有しており、また、室温でも速やかに生分解することが知られている。ポリグリコール酸は、生分解性という特性から、医療用材料および食品容器等の原料として、様々な分野で使用されている。
【０００３】
例えば、特許文献１には、ポリグリコール酸の末端水酸基にカルボキシル基を導入したジカルボン酸で水溶性合成ポリマーが架橋されてなる架橋生分解性粒子が開示されている。この架橋生分解性粒子は、特に生体内において血管を塞ぎ、血流の閉塞に使用する塞栓形成材料として使用することができる旨が記載されている。
【０００４】
また、特許文献２には、ポリグリコール酸と所定の量の多官能トリアジン化合物とを含有するとともに架橋結合させた材料からなる成形物が開示されている。この成形物は、機械的強度、耐熱性および耐久性に優れており、手術用縫合糸等の医療分野およびラップ等の食品分野等で使用することができる旨が記載されている。
【先行技術文献】
【特許文献】
【０００５】
【特許文献１】特開２００５−３１４５３５号公報（２００５年１１月１０日公開）
【特許文献２】特開２００４−２０４１９５号公報（２００４年７月２２日公開）
【発明の概要】
【発明が解決しようとする課題】
【０００６】
ポリグリコール酸およびポリグリコール酸誘導体のさらなる用途を見出すことが期待される。
【０００７】
本発明者らは、ポリグリコール酸およびポリグリコール酸誘導体の用途として、薬剤等を含む液体の吸収・膨潤および生分解による薬剤の徐放を行う材料としての可能性に思い至った。しかしながら、ポリグリコール酸およびポリグリコール酸誘導体は、そのパッキング性の高さに起因して、種々の液体との親和性が極めて低い。そのため、ポリグリコール酸またはポリグリコール酸誘導体単独では、薬剤等を含む液体の吸収・膨潤および生分解による薬剤の徐放を行うことが困難であることがわかった。
【０００８】
本発明は、上記の課題に鑑みてなされたものであり、その目的は、薬剤等を含む液体の吸収・膨潤および生分解による薬剤の徐放が可能な、ポリグリコール酸およびポリグリコール酸誘導体を成分として含む材料を提供することである。
【課題を解決するための手段】
【０００９】
本発明に係る高分子材料は、複数の多価アルコール同士が架橋されてなる主骨格と、上記多価アルコールの少なくとも一部に架橋された（ａ）ポリグリコール酸または（ｂ）ポリグリコール酸の末端のカルボキシル基に他の基が付加したポリグリコール酸誘導体である、側鎖と、を有している。
【００１０】
本発明に係る高分子材料において、上記多価アルコールは、エリトリトール、ペンタエリトリトール、およびペンタエリトリトールエトキシレートからなる群より選択されることが好ましい。
【００１１】
本発明に係る高分子材料において、上記多価アルコール同士および上記多価アルコールと上記ポリグリコール酸または上記ポリグリコール酸誘導体との間は、ヒドロキシ基との反応性がある官能基を２つ以上有する多価官能性化合物によって架橋されていることが好ましい。
【００１２】
本発明に係る高分子材料において、上記多価官能性化合物は、ピロメリット酸二無水物、１，２，３，４−シクロペンタンテトラカルボン酸二無水物、またはジイソシアン酸イソホロンであることが好ましい。
【００１３】
本発明に係る高分子材料において、上記ポリグリコール酸または上記ポリグリコール酸誘導体は、数平均分子量が１，０００〜１０，０００であることが好ましい。
【００１４】
本発明に係る高分子材料において、上記ポリグリコール酸誘導体は、ポリグリコール酸メチルであることが好ましい。
【発明の効果】
【００１５】
本発明に係る高分子材料は、薬剤等を含む液体を吸収して膨潤することができ、また、ポリグリコール酸またはポリグリコール酸誘導体の加水分解や生分解によって薬剤等の徐放性を示す。
【発明を実施するための形態】
【００１６】
本発明に係る高分子材料の一実施形態について説明すれば以下のとおりである。
【００１７】
〔１．高分子材料の構成と性質〕
本実施形態に係る高分子材料は、
複数の多価アルコール同士が架橋されてなる主骨格と、
当該多価アルコールの少なくとも一部に架橋された、（ａ）ポリグリコール酸（ＰＧＡ）または（ｂ）ポリグリコール酸の末端のカルボキシル基に他の基が付加したポリグリコール酸誘導体（ＰＧＡ誘導体）である、側鎖と、
を有する。
【００１８】
（主骨格）
本実施形態に係る高分子材料の主骨格は、複数の多価アルコール同士が架橋されてなる。
【００１９】
多価アルコールの炭素数は特に限定されないが、３以上であることが好ましく、５以上であることがより好ましい。多価アルコールのヒドロキシ基の数は３以上であれば特に限定されないが、４以上であることが好ましい。また、高分子材料の膨潤度の観点からは、多価アルコールはヒドロキシ基間の炭素数が多い方が好ましい。ヒドロキシ基間の炭素数が多い場合、架橋点間の距離が長くなるため、架橋密度が低くなり、高分子材料における自由体積が増加するため、膨潤度がより高くなる。また、多価アルコールは、分枝状であることが好ましい。分枝状の多価アルコールの場合、立体的に嵩高いため、自由体積が増加し、膨潤度がより高くなる。
【００２０】
多価アルコールとしては、例えば、グリセロール、ポリグリセロール、エリトリトール、ペンタエリトリトール、およびペンタエリトリトールエトキシレート等が挙げられる。ペンタエリトリトールエトキシレートの場合、高分子材料の膨潤度の観点からは、ポリエチレングリコール部分（−（ＣＨ2ＣＨ2Ｏ）n−）のｎが大きい方が好ましく、ペンタエリトリトールエトキシレートの数平均分子量Ｍｎは、２００〜１０，０００であることが好ましい。この範囲であれば、一定の強度を保ちつつ、高い膨潤度を実現することができる。なお、数平均分子量は、１Ｈ−ＮＭＲ等を用いて測定することができる。
【００２１】
高分子材料に含まれる多価アルコールは、１種類であってもよいし、複数種類であってもよい。
【００２２】
多価アルコール同士の架橋は架橋剤によってなされる。架橋剤は、ヒドロキシ基との反応性がある官能基を２つ以上有する多価官能性化合物である。そのような官能基としては、例えば、カルボン酸無水物基、イソシアネート基、エポキシ基、アルデヒド基、およびビニル基等が挙げられる。１つの多価官能性化合物において、複数種類の官能基を有していてもよい。多価官能性化合物としては、例えば、ピロメリット酸二無水物、１，２，３，４−シクロペンタンテトラカルボン酸二無水物、および１，２，４，５−シクロヘキサンテトラカルボン酸二無水物等の多価カルボン酸無水物；ジイソシアン酸イソホロン、１，６−ヘキサンジイソシアネート、および２，４−トルイレンジイソシアネート等のジイソシアネート化合物；エチレングリコールジグリシジルエーテル等のジエポキシ化合物；グルタルアルデヒド等のジアルデヒド化合物；ならびにジビニルスルホン等のジビニル化合物が挙げられる。
【００２３】
膨潤度を高くするという観点からは、多価官能性化合物は嵩高い構造を有していることが好ましく、そのような架橋剤としては、例えば、１，２，４，５−シクロヘキサンテトラカルボン酸二無水物、およびジイソシアン酸イソホロン等が挙げられる。架橋剤として用いる多価官能性化合物は、１種類であってもよいし、複数種類であってもよい。
【００２４】
なお、高分子材料は、多価アルコールのヒドロキシ基と多価官能性化合物の官能基とが反応してできた構造、例えば、−Ｏ−Ｃ（＝Ｏ）−、−Ｏ−Ｃ（＝Ｏ）−ＮＨ−、−Ｏ−、または（−Ｏ−）2ＣＨ2−等を有している。また、多価アルコールは全てのヒドロキシ基が架橋されている必要はなく、少なくとも一部のヒドロキシ基が架橋されていればよい。
【００２５】
このように、主骨格は、複数の多価アルコールと複数の架橋剤（多価官能性化合物）とが反応して形成された構造である。一態様においては、多数の多価アルコールが多数の架橋剤を介して網目状に構成されている。
【００２６】
（側鎖）
本実施形態に係る高分子材料は側鎖を有している。側鎖は、上記多価アルコールの少なくとも一部に架橋された（ａ）ＰＧＡまたは（ｂ）ＰＧＡの末端のカルボキシル基に他の基が付加したＰＧＡ誘導体である。
【００２７】
ＰＧＡは、下記式（１）：
Ｈ−［Ｏ−ＣＨ2−Ｃ（＝Ｏ）］m−ＯＨ      （１）
で表される。
【００２８】
ＰＧＡ誘導体は、下記式（２）：
Ｈ−［Ｏ−ＣＨ2−Ｃ（＝Ｏ）］m−Ｒ      （２）
で表される。
【００２９】
上記式（１）および（２）において、ｍは２以上であることがより好ましい。
【００３０】
上記式（２）において、Ｒはイオン化される部分を有さない基である。
【００３１】
ＰＧＡまたはＰＧＡ誘導体の数平均分子量は特に限定されないが、１，０００〜１０，０００であることが好ましく、２，０００〜９，０００であることがより好ましく、３，０００〜８，０００であることがさらに好ましい。数平均分子量がこの範囲である場合、高分子材料の製造時において溶媒への溶解性が高いという利点を有する。
【００３２】
ＰＧＡ誘導体は、ＰＧＡの末端のカルボキシル基に他の基が付加したものである。他の基は、イオン化される部分を有さない基であれば特に限定されない。ＰＧＡ誘導体としては、例えば、ポリグリコール酸エステル、およびポリグリコール酸アミド等が挙げられる。ポリグリコール酸エステルである場合、ＰＧＡと縮合しているアルコールとしては、炭素数１〜１８の１価アルコールであることが好ましく、炭素数１〜１２の１価アルコールであることがより好ましい。アルコールとしては、メタノール、エタノール、プロパノール、ヘキサノール、およびドデカノール等が挙げられる。ポリグリコール酸エステルとしては、ポリグリコール酸メチル、ポリグリコール酸エチル、ポリグリコール酸プロピル、ポリグリコール酸ヘキシル、およびポリグリコール酸ドデシル等が挙げられる。ポリグリコール酸アミドである場合、ＰＧＡと縮合しているアミンとしては、炭素数１〜１８のアミンであることが好ましく、炭素数１〜１２のアミンであることがより好ましい。アミンとしては、メチルアミン、エチルアミン、プロピルアミン、イソプロピルアミン、ブチルアミン、およびオクチルアミン等が挙げられる。
【００３３】
膨潤度が高くなるという観点からは、側鎖に含まれる化合物はＰＧＡであることが好ましい。高分子材料の製造時における溶媒への溶解性の高さおよび反応速度が速いという観点からは、ＰＧＡ誘導体であることが好ましく、中でもポリグリコール酸エステルまたはポリグリコール酸アミドであることが好ましい。
【００３４】
高分子材料は、ＰＧＡおよびＰＧＡ誘導体のうち、１種類を含んでいてもよいし、複数種類を含んでいてもよい。
【００３５】
多価アルコールとＰＧＡまたはＰＧＡ誘導体との間の架橋は架橋剤によってなされる。架橋剤は、多価アルコールのヒドロキシ基およびＰＧＡまたはＰＧＡ誘導体のヒドロキシ基との反応性がある官能基を２つ以上有する多価官能性化合物である。そのような多価官能性化合物の説明は、上記で説明した多価官能性化合物と同様である。多価アルコール同士を架橋する架橋剤の種類と多価アルコールとＰＧＡまたはＰＧＡ誘導体との間を架橋する架橋剤の種類とは、同じであってもよいし、異なっていてもよい。
【００３６】
なお、高分子材料は、ＰＧＡまたはＰＧＡ誘導体のヒドロキシ基と多価官能性化合物の官能基とが反応してできた構造、例えば、−Ｏ−Ｃ（＝Ｏ）−、−Ｏ−Ｃ（＝Ｏ）−ＮＨ−、−Ｏ−、または（−Ｏ−）2ＣＨ2−等を有している。
【００３７】
このように、側鎖は、ＰＧＡまたはＰＧＡ誘導体と架橋剤（多価官能性化合物）とが反応して形成された構造である。架橋剤が３つ以上の官能基を有している場合、１つの架橋剤に２つ以上のＰＧＡまたはＰＧＡ誘導体が結合していてもよい。そのため、側鎖は２つ以上のＰＧＡまたはＰＧＡ誘導体が１つの架橋剤を介して構成された分枝状であり得る。また、高分子材料においてＰＧＡまたはＰＧＡ誘導体における架橋点は、末端のヒドロキシ基のみである。そのため、ＰＧＡまたはＰＧＡ誘導体は、主骨格に組み込まれていない。ＰＧＡまたはＰＧＡ誘導体は、高分子材料の内部および／または外表面に存在し得る。
【００３８】
本実施形態に係る高分子材料において、ＰＧＡまたはＰＧＡ誘導体に対する多価アルコールの量は、例えば、５〜１０００倍モルであり、１０〜３００倍モルであることが好ましく、５０〜１５０倍モルであることがより好ましい。
【００３９】
（性質）
本実施形態に係る高分子材料は液体を吸収して膨潤し、内部に保持することができる。液体としては、水；メタノール、エタノール、プロパノール、イソプロパノール、およびブタノール等のアルコール；ヘキサン、シクロヘキサン、およびオクタン等のアルカン；キシレン、およびトルエン等の芳香族炭化水素；酢酸エチル、および酢酸ブチル等のエステル；ジメチルホルムアミド（ＤＭＦ）、およびジメチルアセトアミド（ＤＭＡｃ）等のアミド；アセトン、メチルエチルケトン、およびアセトフェノン等のケトン；テトラヒドロフラン、およびクロロホルム等のハロゲン化アルキル；ならびにジメチルスルホキシド（ＤＭＳＯ）等が挙げられる。これらの液体は、他の物質が溶解または懸濁されていてもよい。他の物質としては、医薬または農薬等の薬剤、肥料、および化粧料等が挙げられる。
【００４０】
高分子材料の膨潤度は、例えば、以下の式で求めることができる：
膨潤度＝（Ｗs−Ｗd）／（ｄ×Ｗd）
ここで、Ｗsは液体に湿潤後の高分子材料の重量、Ｗdは高分子材料の乾燥重量、ｄは液体の比重である。
【００４１】
本実施形態に係る高分子材料は、液体がＤＭＦである場合に上記の式で求められる膨潤度が、例えば３以上であり、３〜１０であり得、３〜３０であり得、または３０以上であり得る。
【００４２】
また、ＰＧＡおよびＰＧＡ誘導体は生分解性を有している。そのため、本実施形態に係る高分子材料は、当該高分子材料の構成成分であるＰＧＡまたはＰＧＡ誘導体が生分解するため、徐放性を有する。すなわち、例えば薬剤を含む液体を含浸させた高分子材料を、生体に適用したり、微生物が存在する環境下に置いたりすることによって、高分子材料中のＰＧＡまたはＰＧＡ誘導体が徐々に加水分解され、高分子材料が保持していた薬剤が徐々に放出される。本実施形態に係る高分子材料では、主骨格にＰＧＡまたはＰＧＡ誘導体を含んでいない。そのため、本実施形態に係る高分子材料は、主骨格が崩壊する虞が小さく、時限放出性が弱いため、優れた徐放性を発揮する。
【００４３】
ＰＧＡまたはＰＧＡ誘導体は、そのパッキング性の高さに起因して、種々の液体との親和性が極めて低い。そのため、ＰＧＡまたはＰＧＡ誘導体単独では、薬剤等を含む液体の吸収・膨潤および生分解による薬剤の徐放を行うことが困難である。一方、本実施形態に係る高分子材料の構成であれば、上述のように、優れた膨潤性および徐放性を発揮することができる。
【００４４】
高分子材料の大きさおよび形状は特に限定されず、使用目的に応じて適宜設定すればよい。形状としては、例えば、球形、直方体、およびシート状等が挙げられる。大きさは、例えば、数十ｃｍ角の大きさであってもよいし、μｍオーダーの大きさであってもよい。さらに、ｎｍオーダーの大きさであってもよい。また、厚さが例えば１０μｍ〜１０ｃｍのシートであってもよい。なお、「平均粒径」は、レーザー回折・散乱法による測定方法を用いて、体積換算の平均粒径として算出することができる。
【００４５】
本実施形態に係る高分子材料は、乾燥した状態であってもよいし、液体（望ましくは水以外）に含浸された状態であってもよい。
【００４６】
〔２．高分子材料の製造方法〕
本実施形態に係る高分子材料の製造方法の一例を以下に説明するが、これに限定されるものではない。
【００４７】
まず、ＰＧＡまたはＰＧＡ誘導体と架橋剤とを溶媒中で反応させる。これにより、ＰＧＡまたはＰＧＡ誘導体の末端のヒドロキシ基と架橋剤の官能基とが反応して、ＰＧＡまたはＰＧＡ誘導体と架橋剤とが結合した構造体が生成する。次いで、ここに多価アルコールを添加し、架橋剤と多価アルコールとを反応させる。このとき、複数の多価アルコールが複数の架橋剤によって重合して主骨格が形成されるとともに、ＰＧＡまたはＰＧＡ誘導体と架橋剤とが結合した構造体における架橋剤の未反応の官能基と多価アルコールとが反応することによって、ＰＧＡまたはＰＧＡ誘導体が架橋剤を介して主骨格に結合し側鎖となる。未反応の原料、および多価アルコールと反応しなかったＰＧＡまたはＰＧＡ誘導体と架橋剤とが結合した構造体は、洗浄して除去すればよい。
【００４８】
原料となるＰＧＡまたはＰＧＡ誘導体、多価アルコールおよび架橋剤は、市販のものを使用してもよいし、公知の方法で調製したものを使用してもよい。
【００４９】
溶媒は、原料と反応しないものであれば特に限定されないが、例えば、ジメチルホルムアミド（ＤＭＦ）、ジメチルスルホキシド（ＤＭＳＯ）、およびジメチルアセトアミド（ＤＭＡｃ）等が挙げられ、溶解性の観点からジメチルホルムアミドが好ましい。ＰＧＡまたはＰＧＡ誘導体、架橋剤および多価アルコールは、それぞれ、予め溶媒に溶解した状態で添加されてもよい。
【００５０】
ＰＧＡまたはＰＧＡ誘導体と架橋剤との反応および架橋剤と多価アルコールとの反応において触媒を用いてもよい。触媒としては、例えば、トリエチルアミン（ＴＥＡ）、ジラウリン酸ジブチルスズ（ＤＢＴＤＬ）、１，８−ジアザビシクロ［５．４．０］−７−ウンデセン（ＤＢＵ）、および１，４−ジアザビシクロ［２．２．２］−オクタン（ＤＡＢＣＯ）等が挙げられる。触媒は、予め溶媒に溶解した状態で添加されてもよい。また、触媒は、両方の反応に共通して同じものを用いてもよい。
【００５１】
ＰＧＡまたはＰＧＡ誘導体に対する架橋剤の量は、例えば、２〜２０００倍モルであり、１０〜１０００倍モルであることが好ましく、５０〜４００倍モルであることがより好ましい。架橋剤の量が少ないほど主骨格における架橋点の距離が長くなるため、高分子材料の膨潤度が高くなる。架橋剤の量が上記の範囲であれば、一定の強度を保ちつつ、高い膨潤度を実現することができる。また、架橋剤の量をＰＧＡまたはＰＧＡ誘導体に対して過多にすることによって、架橋剤を追加で添加することなく続けて多価アルコールの架橋反応を行うことができる。また、架橋剤の量をＰＧＡまたはＰＧＡ誘導体に対して過多にすることによって、ＰＧＡまたはＰＧＡ誘導体と架橋剤との反応において、全ての官能基がＰＧＡまたはＰＧＡ誘導体と反応した架橋剤の生成量を低減することができるため、多価アルコールの架橋反応に与える影響が小さくなる。
【００５２】
ＰＧＡまたはＰＧＡ誘導体と架橋剤との反応において、温度は、例えば３０〜１５０℃であり、好ましくは４０〜１００℃である。反応時間は、例えば、３〜７２時間であり、好ましくは８〜２４時間である。反応中は撹拌することが好ましい。
【００５３】
ＰＧＡまたはＰＧＡ誘導体に対する多価アルコールの量は、例えば、５〜１０００倍モルであり、１０〜３００倍モルであることが好ましく、５０〜１５０倍モルであることがより好ましい。ＰＧＡまたはＰＧＡ誘導体の量が多いほど主骨格の架橋構造の規則性が乱れ自由体積が増すため、高分子材料の膨潤度が高くなる。ＰＧＡまたはＰＧＡ誘導体の量が上記の範囲であれば、一定の強度を保ちつつ、高い膨潤度を実現することができる。
【００５４】
架橋剤と多価アルコールとの反応において、温度は、例えば３０〜１５０℃であり、好ましくは４０〜１００℃である。反応時間は、例えば、３〜７２時間であり、好ましくは８〜２４時間である。多価アルコールを添加した後、撹拌し、その後静置することが好ましい。静置する前に型に流し込んで成形してもよい。
【００５５】
このように、先に側鎖部分を生成しておき、そこに主骨格となる多価アルコールを加えることによって、架橋点と架橋点と間の空間距離を決定する多価アルコールとの反応が後になるため、網目サイズの制御が容易になる。なお、他の製造方法において、ＰＧＡまたはＰＧＡ誘導体と架橋剤との反応および架橋剤と多価アルコールとの反応を同時に行ってもよい。
【００５６】
高分子材料は、乾燥させてもよい。乾燥させることによって、所望の液体を容易に含浸させることができる。乾燥は、例えば、常圧または減圧下、２０〜１００℃で、１時間〜７日間行えばよい。
【００５７】
本実施形態に係る高分子材料は徐放性を有するという特徴がある。ＰＧＡまたはＰＧＡ誘導体の量を調整することによって、高分子材料の徐放性の程度を調整することができる。多価アルコールの量に対するＰＧＡまたはＰＧＡ誘導体の量が多い場合には、比較的速い徐放性を得ることができ、反対に量が少ない場合には、比較的遅い徐放性を得ることができる。ＰＧＡまたはＰＧＡ誘導体が優先的に加水分解するが、加水分解によって生ずるグリコール酸の酸性度（ｐＫａ＝約３．８）による自己触媒作用により、後発的に起こることが望ましい主骨格の架橋点と架橋点と間の加水分解が加速される。
【００５８】
〔３．高分子材料の使用例〕
本実施形態に係る高分子材料は、医療分野、農業分野、化粧品分野等の広い分野において、徐放性を有する基材として利用することができる。
【００５９】
高分子材料の使用の一例では、高分子材料を、医薬もしくは農薬等の薬剤、肥料、または化粧料等の剤が溶解または懸濁された液体に浸漬する。これにより、当該剤が溶解または懸濁された液体が高分子材料に吸収され、内部に保持される。医薬の場合には、例えば、この高分子材料を、経口または非経口で生体に投与する、あるいは皮膚外用組成物として皮膚に接触させればよい。農薬または肥料の場合には、例えば、この高分子材料を、畑または田に撒く、あるいは植物自体に接触させればよい。化粧料の場合には、例えば、この高分子材料を、皮膚に接触させればよい。
【００６０】
したがって、本発明では、本実施形態に係る高分子材料と医薬もしくは農薬等の薬剤、肥料、または化粧料等の剤が溶解または懸濁された液体とを含む組成物も提供される。
【００６１】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００６２】
クレハ社製のポリグリコール酸（ＰＧＡ，数平均分子量Ｍｎ７９００）約２００ｍｇを、メタノール４０ｍＬとトリエチルアミン（ＰＧＡに対して１当量）との混合溶媒中で、４０℃で２時間撹拌した。溶け残った部分を濾別し、溶媒を除去した後、減圧乾燥をしてＰＧＡメチルの粉末を得た。得られたＰＧＡメチルのＭｎは５３００であった。なお、Ｍｎはゲルパーミエーションクロマトグラフィー装置（Shodex製「shodex-104」）を用いて測定し、標準ポリメタクリル酸メチルで換算した。
【００６３】
〔実施例１〕
２０ｍＬナスフラスコに上述のＰＧＡメチルを１００ｍｇとり、そこにジメチルホルムアミド（ＤＭＦ）５ｍＬを加えて、１２０℃のオイルバス中で２４時間撹拌した。その後溶け残ったＰＧＡメチルを濾別し、そこにＤＭＦにピロメリット酸二無水物（ＰＭＤＡ）を溶かした溶液を所定量加えた。次に、触媒としてＤＭＦで希釈したトリエチルアミン（ＴＥＡ）を撹拌しながらＴＥＡ濃度が５．５ｍｍｏｌになるように所定量加え、４０℃のオイルバス中で２４時間撹拌した。２４時間後、Ｍｎが２７０のペンタエリトリトールエトキシレート（ＰＥＥ２７０）を所定量溶かしたＤＭＦ溶液を撹拌しながら加え、良く混合した後シャーレに移し、４０℃の雰囲気中で２４時間静置し、反応させた。２４時間後、シャーレからゲルを取り出し、６ｍｍ四方のタブレット状に抜き打ちし、ＤＭＦで２４時間およびアセトン中で３日間洗浄した。
【００６４】
次いで、作製したゲルを、室温、常圧で２４時間、続いて減圧（１０Ｔｏｒｒ）で２４時間の条件下で乾燥した。乾燥したゲルの重量を測定した。
【００６５】
乾燥したゲルを、４０℃の恒温槽中で、ゲルが完全に浸漬する量のＤＭＦに１２時間浸漬し、膨張ゲルの重量を測定した。下式を用いて膨潤度を算出した。
【００６６】
膨潤度＝（Ｗs−Ｗd）／（ｄ×Ｗd）
ここで、ＷsはＤＭＦ湿潤後のゲルの重量、Ｗdはゲルの乾燥重量、ｄはＤＭＦ比重である。
【００６７】
得られたゲルの膨潤度を表１に示す。なお、表１に示されているＰＧＡメチルの量は、１００ｍｇから濾別して得られたＰＧＡメチルの量を差し引いた量である。
【００６８】
〔実施例２〕
ＰＥＥ２７０の代わりにＭｎが８００のペンタエリトリトールエトキシレート（ＰＥＥ８００）を用いたこと以外は、実施例１と同様の方法でゲルを作製した。作製したゲルの膨潤度を実施例１と同様の方法で求めた。得られたゲルの膨潤度を表１に示す。
【００６９】
〔実施例３〕
ＰＧＡメチルの投入量を５００ｍｇにし、溶媒としてジメチルスルホキシド（ＤＭＳＯ）を用いた以外は、実施例２と同様の方法でゲルを作製した。作製したゲルの膨潤度を実施例１と同様の方法で求めた。得られたゲルの膨潤度を表１に示す。
【００７０】
〔実施例４〕
ＰＭＤＡの代わりに１，２，３，４−シクロペンタンテトラカルボン酸二無水物（ＣＰＴＤＡ）を用いた以外は、実施例１と同様の方法でゲルを作製した。作製したゲルの膨潤度を実施例１と同様の方法で求めた。得られたゲルの膨潤度を表１に示す。
【００７１】
〔実施例５〕
ＤＭＦ中で溶け残ったＰＧＡを濾別せずに、ＰＭＤＡの代わりにジイソシアン酸イソホロン（ＩＰＤＩ）を用い、触媒としてＴＥＡの代わりにジラウリン酸ジブチルスズ（ＤＢＴＤＬ）を用いた以外は、実施例２と同様の方法でゲルを作製した。作製したゲルの膨潤度を実施例１と同様の方法で求めた。得られたゲルの膨潤度を表１に示す。
【００７２】
〔比較例１〕
ＰＧＡメチルを用いない以外は、実施例１と同様の方法でゲルを作製した。作製したゲルの膨潤度を実施例１と同様の方法で求めた。得られたゲルの膨潤度を表１に示す。
【００７３】
〔比較例２〕
ＰＧＡメチルを用いない以外は、実施例４と同様の方法でゲルを作製した。作製したゲルの膨潤度を実施例１と同様の方法で求めた。得られたゲルの膨潤度を表１に示す。
【００７４】
〔比較例３〕
ＰＧＡメチルを用いない以外は、実施例５と同様の方法でゲルを作製した。作製したゲルの膨潤度を実施例１と同様の方法で求めた。得られたゲルの膨潤度を表１に示す。
【００７５】
〔比較例４〕
ＰＧＡメチルの粉末の膨潤度を実施例１と同様の方法で求めた。ＰＧＡメチルの粉末の膨潤度を表１に示す。
【００７６】
【表１】
0006336860.tif 000002
【００７７】
実施例１と比較例１、実施例４と比較例２、および実施例５と比較例３とを比較すると、ＰＧＡメチルを導入することによって膨潤度が大きくなることがわかる。また、実施例１と実施例２とを比較すると、ＰＥＥ中のエチレングリコール鎖が長い（架橋点間の距離が長い）方が、膨潤度がより高くなることがわかる。また、実施例２と実施例３と比較例１とを比較すると、ＰＧＡメチルの量が多いほど膨潤度が高くなることがわかる。
【産業上の利用可能性】
【００７８】
本発明に係る高分子材料は、医療分野および農業分野等において徐放性材料として幅広く利用することができる。